(57)【特許請求の範囲】
【請求項１】
下記一般式（１）で表されるメタクリル酸エステルと、下記一般式（２）で表される（メタ）アクリル酸エステルと、下記一般式（３）で表されるフッ素含有モノマーと、カルボキシル基を官能基として含有する官能基含有モノマーとを含むモノマー成分を重合させて得られる数平均分子量が２００００〜１０００００のフッ素系共重合体と、
ケイ素原子に結合したヒドロキシル基またはアルコキシ基とケイ素原子に結合したエポキシ基含有基とを含むシロキサンオリゴマーとを、
総炭素数が４〜８のハイドロフルオロカーボンおよび総炭素数が４〜８のハイドロフルオロエーテルから選ばれる一種以上の溶剤に溶解してなる硫化防止コーティング剤。
【化１】
0006371992.tif 000021
（式中、Ｒ１は炭素数１〜４の直鎖状または分岐状アルキル基である。）
【化２】
0006371992.tif 000022
（式中、Ｒ２は水素またはメチル基、Ｒ３は、Ｒ２が水素の場合、炭素数４〜８の直鎖状または分岐状アルキル基であり、かつＲ２がメチル基の場合、炭素数５〜８の直鎖状または分岐状アルキル基である。）
【化３】
0006371992.tif 000023
（式中、Ｒ４は、水素またはメチル基であり、ｎは、４〜６の整数を示す。）
【請求項２】
前記シロキサンオリゴマーが、前記フッ素系共重合体の樹脂量１００重量部に対し１重量部以上１０重量部以下の比率で含まれる、請求項１に記載の硫化防止コーティング剤。
【請求項３】
前記官能基モノマーが、前記モノマー成分の全質量に対し０．１質量％以上５質量％以下の比率で含まれる、請求項１または請求項２に記載の硫化防止コーティング剤。
【発明の詳細な説明】
【技術分野】
【０００１】
本明細書に開示された技術は、硫化防止コーティング剤に関する。
【背景技術】
【０００２】
発光ダイオード（ＬＥＤ）等の半導体発光素子を用いた発光装置の一例として、パッケージに形成された凹部の底面に金属製のリードを露出させると共に、このリード上にＬＥＤ素子を配置し、凹部に封止樹脂を充填することでＬＥＤ素子を封止した装置が挙げられる。封止樹脂の表面には、コーティング層が配置されることがある（特許文献１参照）。
【先行技術文献】
【特許文献】
【０００３】
【特許文献１】特開２０１３−１７９１２４号公報
【発明の概要】
【発明が解決しようとする課題】
【０００４】
封止樹脂には、耐熱性、耐光性に優れたシリコーン樹脂が使用されることが一般的である。一方、コーティング層には、リードの表面に施された銀メッキの硫化防止を目的として、フッ素系樹脂が使用されることがある。しかし、シリコーン樹脂、フッ素系樹脂は、共に他の材料に対する密着性が低い材料であるため、密着性を向上させる技術の開発が求められている。
【課題を解決するための手段】
【０００５】
本明細書に開示された技術は、下記一般式（１）で表されるメタクリル酸エステルと、下記一般式（２）で表される（メタ）アクリル酸エステルと、下記一般式（３）で表されるフッ素含有モノマーと、カルボキシル基を官能基として含有する官能基含有モノマーとを含むモノマー成分を重合させて得られる数平均分子量が２００００〜１０００００のフッ素系共重合体と、ケイ素原子に結合したヒドロキシル基またはアルコキシ基とケイ素原子に結合したエポキシ基含有基とを含むシロキサンオリゴマーとを、総炭素数が４〜８のハイドロフルオロカーボンおよび総炭素数が４〜８のハイドロフルオロエーテルから選ばれる一種以上の溶剤に溶解してなる硫化防止コーティング剤である。
【０００６】
【化１】
0006371992.tif 000002
（式中、Ｒ１は炭素数１〜４の直鎖状または分岐状アルキル基である。）
【０００７】
【化２】
0006371992.tif 000003
（式中、Ｒ２は水素またはメチル基、Ｒ３は、Ｒ２が水素の場合、炭素数４〜８の直鎖状または分岐状アルキル基であり、かつＲ２がメチル基の場合、炭素数５〜８の直鎖状または分岐状アルキル基である。）
【０００８】
【化３】
0006371992.tif 000004
（式中、Ｒ４は、水素またはメチル基であり、ｎは、４〜６の整数を示す。）
【発明の効果】
【０００９】
本発明によれば、密着性の高い硫化防止コーティング剤を提供することができる。
【発明を実施するための形態】
【００１０】
本明細書に開示された技術は、下記一般式（１）で表されるメタクリル酸エステルと、下記一般式（２）で表される（メタ）アクリル酸エステルと、下記一般式（３）で表されるフッ素含有モノマーと、カルボキシル基を官能基として含有する官能基含有モノマーとを含むモノマー成分を重合させて得られる数平均分子量が２００００〜１０００００のフッ素系共重合体と、ケイ素原子に結合したヒドロキシル基またはアルコキシ基とケイ素原子に結合したエポキシ基含有基とを含むシロキサンオリゴマーとを、総炭素数が４〜８のハイドロフルオロカーボンおよび総炭素数が４〜８のハイドロフルオロエーテルから選ばれる一種以上の溶剤に溶解してなる硫化防止コーティング剤である。
【００１１】
【化４】
0006371992.tif 000005
（式中、Ｒ１は炭素数１〜４の直鎖状または分岐状アルキル基である。）
【００１２】
【化５】
0006371992.tif 000006
（式中、Ｒ２は水素またはメチル基、Ｒ３は、Ｒ２が水素の場合、炭素数４〜８の直鎖状または分岐状アルキル基であり、かつＲ２がメチル基の場合、炭素数５〜８の直鎖状または分岐状アルキル基である。）
【００１３】
【化６】
0006371992.tif 000007
（式中、Ｒ４は、水素またはメチル基であり、ｎは、４〜６の整数を示す。）
【００１４】
まず、硫化防止コーティング剤に含まれるフッ素系共重合体について説明する。フッ素系共重合体は、一般式（１）で表されるメタクリル酸エステルと、一般式（２）で表される（メタ）アクリル酸エステルと、一般式（３）で表されるフッ素含有モノマーと、カルボキシル基を官能基として含有する官能基含有モノマーとを含むモノマー成分を、重合させて得られる。
【００１５】
一般式（１）中のＲ１は、炭素数１〜４の直鎖状または分岐状アルキル基であり、具体的には、メチル基、エチル基、プロピル基、ｎ−ブチル基、ｉｓｏブチル基、ｔｅｒｔブチル基が挙げられる。一般式（１）で表されるメタクリル酸エステル（メタクリレート）としては、メチルメタクリレート、エチルメタクリレート、プロピルメタクリレート、ｎ−，ｔｅｒｔ−，ｉｓｏ−の各ブチルメタクリレートなどが挙げられ、これらの化合物は一種または二種以上を組み合わせて用いてもよい。一般式（１）で表されるメタクリル酸エステルとしては、メチルメタクリレートおよびｎ−ブチルメタクリレートから選ばれる一種以上が好ましい。
【００１６】
一般式（２）中のＲ３は、Ｒ２が水素の場合、炭素数４〜８の直鎖状または分岐状アルキル基であり、かつＲ２がメチル基の場合、炭素数５〜８の直鎖状または分岐状アルキル基であり、具体的には、ｎ−ブチル基、ｉｓｏブチル基、ｔｅｒｔブチル基、ペンチル基、ヘキシル基、へプチル基、２−エチルヘキシル基などのオクチル基が挙げられる。一般式（２）で表される（メタ）アクリル酸エステル（メタクリレート、アクリレート）としては、ｎ−，ｔｅｒｔ−，ｉｓｏ−の各ブチルアクリレート、ペンチル（メタ）アクリレート、ヘキシル（メタ）アクリレート、へプチル（メタ）アクリレート、２−エチルヘキシル（メタ）アクリレートが挙げられ、これらの化合物は一種または二種以上を組み合わせて用いてもよい。一般式（２）で表される（メタ）アクリル酸エステルとしては、２−エチルヘキシルアクリレートおよびｎ−ブチルアクリレートから選ばれる一種以上であるのが、好ましい。本明細書において、（メタ）アクリレートとはメタクリレートとアクリレートとを含む。
【００１７】
一般式（３）中のＲ４は、水素又はメチル基であり、ｎは４〜６である。一般式（３）で表されるフッ素含有モノマーとしては、パーフルオロヘキシルエチル（メタ）アクリレート、パーフルオロブチルエチル（メタ）アクリレートなどが挙げられる。これらのフッ素含有モノマーは一種または二種以上を組み合わせてもよい。
【００１８】
カルボキシル基を官能基として含有する官能基含有モノマーは、上記一般式（１）〜（３）と共に、フッ素系共重合体を重合するためのモノマー成分として利用される。カルボキシル基を官能基として含有する官能基含有モノマーとしては、例えば、メタクリル酸、２−メタクリロイロキシフタル酸、２−メタクロイロキシエチル−コハク酸、２‐メタクリロイロキシエチルヘキサヒドロフタル酸、アクリル酸、２−アクリロイロキシフタル酸、２−アクロイロキシエチル−コハク酸、２−アクリロイロキシエチルヘキサヒドロフタル酸などが挙げられる。これらのカルボキシル基を含有する官能基含有モノマーは一種または二種以上を組み合わせてもよい。
【００１９】
硫化防止性能、および密着性を損なわない範囲であれば、上記一般式（１）〜（３）で表されるモノマー、及びカルボキシル基を含有する官能基含有モノマーに加えて他のモノマーを共重合させることも可能である。例えば、機能性を付与するためにカルボキシル基、ヒドロキシル基、グリシジル基、アミド基、アルコキシシリル基等のカルボキシル基以外の極性官能基を有する官能基含有モノマーを共重合することが可能である。具体的には、例えばアルコキシシリル基を含むγ−メタクリロキシプロピルトリメトキシシラン等のシランカップリング剤、グリシジル基を含むグリシジル（メタ）アクリレート、ヒドロキシル基を含むヒドロキシエチル（メタ）アクリレート等を例示することができる。官能基含有モノマーは１種だけでもよく、２種以上を共重合させても良い。
【００２０】
重合法としては例えば溶液重合法、乳化重合法、塊状重合法等を用いることができる。例えば、溶液重合法の場合には、各モノマーを所望のモノマー組成にて溶媒に溶解し、窒素雰囲気下、ラジカル重合開始剤を添加して加熱撹拌することによりフッ素系共重合体を得ることができる。
【００２１】
重合の際に用いられる溶媒としては、モノマーを溶解又は懸濁し得るものであればいかなる溶媒でも用いることが可能であり、例えば、水、又はトルエン、キシレン、ヘプタン、シクロヘキサン、テトラヒドロフラン等の有機溶媒があり、単独または２種以上を組み合わせて使用することができる。
【００２２】
重合開始剤としては、ラジカル重合を開始する能力を有するものであれば特に制限はなく、例えば、過酸化ベンゾイル等の過酸化物、アゾビスイソブチロニトリル、２，２’−アゾビス（イソ酪酸）ジメチル等のアゾ系化合物の他、過硫酸カリウム、過硫酸アンモニウム等の過硫酸系重合開始剤が挙げられる。フッ素系共重合体は、ランダム共重合体であってもよく、一般式（１）で表されるメタクリル酸エステルと、一般式（２）で表される（メタ）アクリル酸エステルとを所定割合で含む幹モノマー成分を重合させて得られる幹ポリマーに、所定割合の一般式（３）で表されるフッ素含有モノマーを重合させて得られるグラフト共重合体であってもよい。
【００２３】
フッ素系共重合体がランダム共重合体である場合、一般式（１）で表されるメタクリル酸エステルと、一般式（２）で表される（メタ）アクリル酸エステルと、一般式（３）で表されるフッ素含有モノマーと、を含むモノマー成分と、重合溶媒と、重合開始剤を加えて公知の重合法により重合を行うことによりフッ素系共重合体が得られる。
【００２４】
重合時間は特に制限されないが、通常２〜２４時間である。比較的高分子量の共重合体を得たい場合には、１日程度反応させることが望ましい。反応時間が短すぎると未反応のモノマーが残存し、分子量も比較的小さくなることがある。フッ素系共重合体の数平均分子量（Ｍｎ）は、ポリメチルメタクリレート（ＰＭＭＡ）換算で、２００００〜１０００００程度であることが好ましい。フッ素系共重合体のガラス転移温度は０〜５０℃程度が好ましい。
【００２５】
フッ素系共重合体がランダム共重合体である場合、モノマー成分には、モノマー成分の全質量に対して、一般式（１）で表されるメタクリル酸エステルが５３質量％以上７２質量％以下と、一般式（２）で表される（メタ）アクリル酸エステルが２２質量％以上３５質量％以下と、一般式（３）で表されるフッ素含有モノマーが１質量％以上１２質量％以下と、カルボキシル基を含有する官能基含有モノマーが０．１質量％以上５質量％以下の割合で含まれることが好ましい。
【００２６】
一般式（１）で表されるメタクリル酸エステルが５３質量％以上であると硫化水素の透過が少なく、バリア性能に優れる。
一般式（２）で表される（メタ）アクリル酸エステルが２２質量％以上であると柔軟性が確保され、熱衝撃等に耐えられる。
一般式（３）で表されるフッ素含有モノマーが１２質量％以下であると硫化防止性能に優れる。
カルボキシル基を含有する官能基含有モノマーの含有割合が上記範囲であると、密着性に優れる。
【００２７】
フッ素系共重合体がグラフト共重合体である場合、まず、上記一般式（１）のモノマーおよび一般式（２）のモノマーを含む幹モノマー成分を公知の重合法によって、重合して幹ポリマーを得る。重合方法としては、例えば溶液重合法、乳化重合法、塊状重合法等があげられる。ここで、例えば、溶液重合法の場合には、各モノマーを所望のモノマー組成にて溶媒に溶解し、窒素雰囲気下、ラジカル重合開始剤を添加して加熱撹拌することにより幹ポリマー（ランダム共重合体）を得ることができる。
【００２８】
重合時間は特に制限されないが、通常２〜２４時間である。比較的高分子量のポリマーを得たい場合には、１日程度反応させることが望ましい。反応時間が短すぎると未反応のモノマーが残存し、分子量も比較的小さくなることがある。幹ポリマーの平均分子量（Ｍｎ）は、ＰＭＭＡ（ポリメタクリル酸メチル）換算で、１００００〜５００００程度であることが好ましい。重合度が小さくなると、グラフト共重合体を膜とした場合の膜強度が低下し、また、あまりに重合度が大きすぎるとグラフト共重合体の不燃性溶剤に対する溶解性が低下する傾向にあるからである。
【００２９】
さらに、幹ポリマーに、一般式（３）で表されるフッ素含有モノマーをグラフト重合させる。グラフト共重合体は、幹ポリマーと一般式（３）のモノマーを公知の重合法によって、グラフト重合して調製することができる。例えば溶液重合法、乳化重合法、塊状重合法等を用いることができるが、比較的簡易な装置で行うことができることから、溶液重合法が好ましい。
【００３０】
このグラフト重合は、一般式（１）のモノマーと一般式（２）のモノマーとを反応させて幹ポリマーを合成した反応溶媒中に、一般式（３）のモノマー及び開始剤を入れて行ってもよい。あるいは、一旦、幹ポリマーを反応溶媒中から取り出して、改めて幹ポリマーを溶媒に溶解させて溶液とし、この溶液中に一般式（３）のモノマー及び開始剤を入れて行ってもよい。
【００３１】
グラフト重合開始剤としては、過酸化物であれば特に制限されず、例えば、ｔ−ブチルハイドロパーオキサイド、クメンハイドロパーオキサイド、ｔ−ブチルクメルパーオキサイド、ジ−ｔ−ブチルパーオキサイド、ベンゾイルパーオキサイド、ジイソブチルパーオキサイド、ビス（４−ｔ−ブチルシクロヘキシル）パーオキシジカーボネート、ジイソプロパノールパーオキシジカーボネート等の公知のものを幅広く使用できる。これらの過酸化物は１種または２種以上組み合わせて使ってもよい。
【００３２】
グラフト重合に、過酸化物を用いることで幹ポリマー中の水素が引き抜かれ、幹ポリマー中にラジカルが発生し、グラフト化起点が生成する。なお、過酸化物を用いることで、容易な操作、かつ低コストにてグラフト共重合体を得ることができる。なお、重合時間は特に制限されない。
【００３３】
フッ素系共重合体がグラフト共重合体である場合、モノマー成分には、モノマー成分の全質量に対して、一般式（１）のモノマーが４５質量％以上７５質量％以下、一般式（２）のモノマーが１５質量％以上３０質量％以下、一般式（３）のモノマーが０．５質量％以上３５質量％以下、カルボキシル基を含有する官能基含有モノマーが０．１質量％以上５質量％以下の割合であることが好ましい。
【００３４】
一般式（１）で表されるメタクリル酸エステルが４５質量％以上であると硫化水素の透過が少なく、バリア性能に優れる。
一般式（２）で表される（メタ）アクリル酸エステルが１５質量％以上であると柔軟性が確保され、熱衝撃等に耐えられる。
一般式（３）で表されるフッ素含有モノマーが３５質量％以下であると硫化防止性能に優れる。
カルボキシル基を含有する官能基含有モノマーの含有割合が上記範囲であると、密着性に優れる。
【００３５】
上記範囲において、幹ポリマーと一般式（３）のモノマーとをグラフト重合させると、グラフト鎖の分子量（Ｍｎ）は、１０００〜５００００程度となり、グラフト共重合体の平均分子量（Ｍｎ）は、ＰＭＭＡ換算で、２００００〜１０００００程度となり、そのガラス転移温度は０〜５０℃程度となる。
【００３６】
官能基含有モノマーをさらに共重合したグラフト共重合体を得るためには、一般式（１）のモノマーと一般式（２）のモノマーと官能基含有モノマーとを共重合して幹ポリマーを調製し、これに一般式（３）のモノマーをグラフト重合させても良い。あるいは、一般式（１）のモノマーと一般式（２）のモノマーとを共重合して幹ポリマーを調製し、これに一般式（３）のモノマーをグラフト重合する際に官能基含有モノマーを共重合させても良い。あるいは、一般式（１）のモノマーと一般式（２）のモノマーと官能基含有モノマーとを共重合して幹ポリマーを調製し、これに一般式（３）のモノマーをグラフト重合する際に官能基含有モノマーを共重合させても良い。
【００３７】
次に、シロキサンオリゴマーについて説明する。シロキサンオリゴマーは、アルコキシシランを縮合または共縮合してできるオリゴマーであって、ケイ素原子に結合したヒドロキシル基またはアルコキシ基とケイ素原子に結合したエポキシ基含有基とを含む。
【００３８】
アルコキシ基としては、例えばメトキシ基、エトキシ基、ｎ−プロポキシ基、ｉ−プロポキシ基、ｎ−ブトキシ基、ｉ−ブトキシ基、ｓｅｃ−ブトキシ基、ｔ−ブトキシ基、ｎ−ペンチルオキシ基等を例示することができ、メトキシ基が特に好ましい。
【００３９】
エポキシ基含有基としては、γ−グリシドキシプロピル基、β−グリドキシエチル基、β−（３，４−エポキシシクロヘキシル）エチル基等の、アルキレン基等の炭化水素基を介してケイ素原子に結合したエポキシ基を含有する基を例示することができる。
【００４０】
シロキサンオリゴマーは、エポキシ基がフッ素系共重合体のカルボキシル基と反応して結合すると考えられる。また、シリコーン樹脂と同じＳｉを含むため、シリコーン樹脂と一体化（相溶）すると考えられる。これらの作用が、シリコーン樹脂に対する硫化防止コーティング剤の接着性の向上に寄与するものと考えられる。
【００４１】
このシロキサンオリゴマーとしては、例えば、下記式（４）で示されるオリゴマーを例示することができる。
【００４２】
【化７】
0006371992.tif 000008
（式中、Ｒ５はヒドロキルシ基またはアルコキシ基であり、Ｒ６は水素原子、１価の置換もしくは非置換の炭化水素基またはエポキシ基含有基であり、ｎは１〜１００の整数を示す。ただし、Ｒ６のうち少なくとも１個はエポキシ基含有基である。）
【００４３】
シロキサンオリゴマーは、フッ素系共重合体の樹脂量１００重量部に対し１重量部以上、１０重量部以下の比率で含まれていることが好ましい。１重量部以上であればある程度の密着性向上効果が得られ、１０重量部の添加で充分な密着性向上効果が得られる。
【００４４】
次に、溶剤について説明する。フッ素系共重合体及びシロキサンオリゴマーは、総炭素数が４〜８のハイドロフルオロカーボンおよび総炭素数が４〜８のハイドロフルオロエーテルから選ばれる一種以上の溶剤に溶解され、硫化防止コーティング剤とされる。
【００４５】
総炭素数が４〜８のハイドロフルオロカーボンの具体例としては、下記化合物があげられる。
【００４６】
【化８】
0006371992.tif 000009
総炭素数が４〜８のハイドロフルオロエーテルとしては、下記化合物があげられる。
【００４７】
【化９】
0006371992.tif 000010
これらのうち、−２０℃でも凝固しないという点で、一般式（９）で表される化合物（２，２，２−トリフルオロエチル１，１，２，２−テトラフルオロエチルエーテル）が好ましい。一般式（９）で表される化合物を溶剤の全質量に対して１０質量％以上含む溶剤が特に好ましい。
【００４８】
硫化防止コーティング剤の塗布方法としては、ディスペンサー法、浸漬法、ハケ塗り法、スプレー法、ロールコート法など公知の方法が採用可能であり、生産方法、部品の形態により適宜選択することが可能である。なお、硫化防止コーティング剤には、実用性を向上させるために、酸化防止剤、紫外線安定剤、フィラー等各種添加剤を添加することも可能である。
【００４９】
また、硫化防止膜の形成時においては、硫化防止コーティング剤を塗布後、常温で乾燥するのみでも良く、加熱処理しても良い。常温で乾燥させれば工程短縮が図れ、省エネルギー化でき、加熱すれば、硬度および防錆性が付与される。特に、官能基含有モノマーを共重合した場合において、加熱による硬度および防錆性の向上効果が顕著である。
【００５０】
［試験例］
以下、本発明を実施例により詳細に説明する。なお、本発明は以下の実施例に限定されるものではない。
【００５１】
表１に記載されているモノマー成分と重合溶媒とを用いてポリマーを作製した後、当該ポリマーを溶剤に溶解してコーティング剤を作製した。
【００５２】
＜コーティング剤の作製＞
（コーティング剤１：重合例１（ランダム共重合体））
メチルメタクリレート（ＭＭＡ）７１．５ｇ、２−エチルヘキシルアクリレート（２ＥＨＡ）２４ｇ、パーフルオロブチルアクリレート（Ｃ４アクリレート）４ｇ、メタクリル酸０．５ｇ、ゼオローラＨ１５０ｇおよび重合開始剤として２，２’−アゾビスイソブチルニトリル（ＡＩＢＮ）０．１ｇを、内容積５００ｍｌのガラス製フラスコに入れた。攪拌羽根、蓋、冷却管、及び温度計をフラスコにセットした後、回転数１００ｒｐｍで撹拌した。次いで、系内（フラスコ内）を窒素で３０分置換した後、熱湯を加え、ヒーターを８０℃にセットし重合を開始した。
【００５３】
重合開始２時間後に、０．１ｇのジメチル２，２’−アゾビス（イソブチレート）をゼオローラＨ１ｇに溶解し重合液に加え、さらに３時間重合を継続した。重合終了後４０℃まで冷却した後、ゼオローラＨを１１５０ｇ、ＡＥ−３０００を３６００ｇ加えて攪拌し、コーティング剤１を得た。
【００５４】
コーティング剤１ｇをアルミカップに取り、１５０℃で１時間加熱して溶剤を取り除いて得られた重合体をＧＰＣ（ゲルパーミレーションクロマトグラフ）で測定したところＰＭＭＡ換算でＭｎ（数平均分子量）が５７，０００、Ｍｗ（重量平均分子量）が１７０，０００であった。
【００５５】
（コーティング剤２、６〜１０：重合例２、６〜１０（ランダム共重合体））
表１に記載の種類のモノマーを表１に記載の量で用いて重合したこと以外はコーティング剤１と同様にして、重合例２、６〜１０を実行し、コーティング剤２、６〜１０を得た。各コーティング剤について、重合体の分子量Ｍｎ、Ｍｗを表２に記載した。
【００５６】
（コーティング剤３：重合例３（グラフト共重合体））
メチルメタクリレート（ＭＭＡ）７３．５ｇ、ｎ−ブチルアクリレート（ｎＢＡ）２５ｇ、メタクリル酸０．５ｇ、シクロヘキサン１００ｇおよび重合開始剤として２，２’−アゾビスイソブチルニトリル（ＡＩＢＮ）０．１ｇを、内容積５００ｍｌのガラス製フラスコに入れた。攪拌羽根、蓋、冷却管、及び温度計をフラスコにセットした後、回転数１００ｒｐｍで撹拌した。次いで、常温で空間部を窒素で３０分置換した後、熱湯を加え、ヒーターを８０℃にセットし重合を開始した。
【００５７】
重合開始２時間後に、回転数を１５０ｒｐｍに設定した。次に、ビス（４―ｔ−ブチルシクロヘキシル）パーオキシジカーボネート０．２ｇをトルエン１ｇに溶解し、この溶液を重合液の入っているフラスコに添加した。その後、パーフルオロヘキシルエチルメタクリレート（Ｃ６メタクリレート）１ｇを１分かけてフラスコに滴下した後、さらに３時間重合を継続した。窒素ガスは重合終了まで流し続けた。
【００５８】
重合終了後２０℃まで冷却すると、白色の餅状の重合体が重合溶媒と分離して沈降していたので、真空乾燥で溶剤を取り除き重合体を得た。重合体のＧＰＣを測定したところＰＭＭＡ換算でＭｎが４２，０００、Ｍｗが９５，０００であった。
重合体を５ｇ、ゼオローラＨを１００g、ＡＥ−３０００を１４５ｇに溶解しコーティング剤３を作製した。
【００５９】
（コーティング剤４：重合例４（グラフト共重合体））
メチルメタクリレート（ＭＭＡ）６４．５ｇ、２−エチルヘキシルアクリレート（２ＥＨＡ）２５ｇ、メタクリル酸０．５ｇ、シクロヘキサン１００ｇおよび重合開始剤として２，２’−アゾビスイソブチルニトリル（ＡＩＢＮ）０．１ｇを、内容積５００ｍｌのガラス製フラスコに入れた。攪拌羽根、蓋、冷却管、及び温度計をフラスコにセットした後、回転数１００ｒｐｍで撹拌した。次いで、常温で空間部を窒素で３０分置換した後、熱湯を加え、ヒーターを８０℃にセットし重合を開始した。
【００６０】
重合開始２時間後に、回転数を１５０ｒｐｍに設定した。次に、ビス（４―ｔ−ブチルシクロヘキシル）パーオキシジカーボネート０．２ｇをトルエン１ｇに溶解し、この溶液を重合液の入っているフラスコに添加した。その後、パーフルオロブチルエチルメタクリレート（Ｃ４メタクリレート）１０ｇを１０分かけてフラスコに滴下した後、さらに３時間重合を継続した。窒素ガスは重合終了まで流し続けた。
【００６１】
重合終了後２０℃まで冷却すると、白色の餅状の重合体が重合溶媒と分離して沈降していたので、真空乾燥で溶剤を取り除き重合体を得た。重合体のＧＰＣを測定したところＰＭＭＡ換算でＭｎが３５，０００、Ｍｗが７８，０００であった。
重合体を５ｇ、ゼオローラＨを１００g、ＡＥ−３０００を１４５ｇに溶解しコーティング剤４を作製した。
【００６２】
（コーティング剤５：重合例５（グラフト共重合体））
メチルメタクリレート（ＭＭＡ）４９ｇ、２−エチルヘキシルアクリレート（２ＥＨＡ）１７ｇ、メタクリル酸１ｇ、シクロヘキサン１００ｇおよび重合開始剤として２，２’−アゾビスイソブチルニトリル（ＡＩＢＮ）０．１ｇを、内容積５００ｍｌのガラス製フラスコに入れた。攪拌羽根、蓋、冷却管、及び温度計をフラスコにセットした後、回転数１００ｒｐｍで撹拌した。次いで、常温で空間部を窒素で３０分置換した後、熱湯を加え、ヒーターを８０℃にセットし重合を開始した。
【００６３】
重合開始２時間後に、回転数を１５０ｒｐｍに設定した。次に、ビス（４―ｔ−ブチルシクロヘキシル）パーオキシジカーボネート０．２ｇをトルエン１ｇに溶解し、この溶液を重合液の入っているフラスコに添加した。その後、パーフルオロヘキシルエチルメタクリレート（Ｃ６メタクリレート）３３ｇを３０分かけてフラスコに滴下した後、さらに３時間重合を継続した。窒素ガスは重合終了まで流し続けた。
【００６４】
重合終了後２０℃まで冷却すると、白色の餅状の重合体が重合溶媒と分離して沈降していたので、真空乾燥で溶剤を取り除き重合体を得た。重合体のＧＰＣを測定したところＰＭＭＡ換算でＭｎが２６，０００、Ｍｗが５８，０００であった。
重合体を５ｇ、ゼオローラＨを１００g、ＡＥ−３０００を１４５ｇに溶解しコーティング剤５を作製した。
【００６５】
（コーティング剤１１）
コーティング剤１と同様にして重合を行った。重合終了後４０℃まで冷却した後、ゼオローラＨを１１５０ｇ、ＡＥ−３０００を３６００ｇと、密着性向上剤としてモメンティブ・パフォーマンス・マテリアルズ・ジャパン合同会社製のシランカップリング剤「ＭＰ−２００」を、重合体の樹脂量１００重量部に対して１０重量部となるように添加して、コーティング剤１１を得た。
【００６６】
（コーティング剤１２）
コーティング剤３と同様にして重合を行った。重合終了後４０℃まで冷却した後、ゼオローラＨを１１５０ｇ、ＡＥ−３０００を３６００ｇと、密着性向上剤としてモメンティブ・パフォーマンス・マテリアルズ・ジャパン合同会社製のシランカップリング剤「ＭＰ−２００」を、重合体の樹脂量１００重量部に対して５重量部となるように添加して、コーティング剤１２を得た。
【００６７】
（コーティング剤１３）
コーティング剤４と同様にして重合を行った。重合終了後４０℃まで冷却した後、ゼオローラＨを１１５０ｇ、ＡＥ−３０００を３６００ｇと、密着性向上剤としてシランカップリング剤「ＭＰ−２００」を、重合体の樹脂量１００重量部に対して１重量部となるように添加して、コーティング剤１３を得た。
【００６８】
（コーティング剤１４）
コーティング剤５と同様にして重合を行った。重合終了後４０℃まで冷却した後、ゼオローラＨを１１５０ｇ、ＡＥ−３０００を３６００ｇと、密着性向上剤としてシランカップリング剤「Ａ−１８７」（３−グリドキシプロピルトリメトキシシラン）を、重合体の樹脂量１００重量部に対して１０重量部となるように添加して、コーティング剤１４を得た。
【００６９】
（コーティング剤１５〜２７）
重合体として表４，５に記載された重合例のものを用いつつ、表４、表５に記載の密着性向上剤を表４、表５に記載の配合量で加えた他はコーティング剤１１と同様にして、コーティング剤１５〜２７を得た。
【００７０】
各コーティング剤の作製に用いたモノマーは以下の通りである。カッコ内は表中の記載である。
【００７１】
一般式（３）で表されるフッ素含有モノマー（フッ素系モノマー）としては、パーフルオロヘキシルエチルメタクリレート（Ｃ６メタクリレート）、パーフルオロヘキシルエチルアクリレート（Ｃ６アクリレート）、パーフルオロブチルエチルメタクリレート（Ｃ４メタクリレート）、パーフルオロブチルエチルアクリレート（Ｃ４アクリレート）を用いた。
【００７２】
一般式（１）で表されるメタクリル酸エステル［式（１）のモノマー］としては、メチルメタクリレート（ＭＭＡ）、ｎ−ブチルメタクリレート（ｎＢＭＡ）を用いた。
【００７３】
一般式（２）で表される（メタ）アクリル酸エステル［式（２）のモノマー］としては、ｎ−ブチルアクリレート（ｎＢＡ）、２−エチルヘキシルアクリレート（２ＥＨＡ）を用いた。
【００７４】
一般式（１）〜（３）で表されるモノマーに加えて用いる他のモノマー（官能基モノマー）としては、カルボキシル基を含有するメタクリル酸、２−メタクリロイロキシエチルフタル酸を用いた。
【００７５】
表中、フッ素系モノマーの欄、式（１）のモノマー欄、式（２）のモノマーの欄、官能基モノマーの欄に記載の数値はモノマー成分の全質量を１００としたときの各成分の配合割合である。
【００７６】
重合溶媒および溶剤としては、シクロヘキサン、１，１，２，２，３，３，４−ヘプタフルオロシクロペンタン（日本ゼオン（株）製「ゼオローラＨ」）、２，２，２−トリフルオロエチル１，１，２，２−テトラフルオロエチル）エーテル（旭硝子（株）製「アサヒクリン  ＡＥ−３０００」）を用いた。重合溶媒の量はモノマー成分の全質量を１００としたときの割合である。
【００７７】
【表１】
0006371992.tif 000011
【００７８】
【表２】
0006371992.tif 000012
【００７９】
【表３】
0006371992.tif 000013
【００８０】
【表４】
0006371992.tif 000014
【００８１】
【表５】
0006371992.tif 000015
【００８２】
密着性向上剤としては、モメンティブ・パフォーマンス・マテリアルズ・ジャパン合同会社製のシランカップリング剤「Ａ−１８７」（３−グリドキシプロピルトリメトキシシラン）、「ＭＰ−２００」（シロキサンオリゴマー）、および、信越化学工業株式会社製「Ｘ−４１−１０５３」「Ｘ−４１−１０５９Ａ」、「ＫＲ−５１６」（いずれもシロキサンオリゴマー）を用いた。３−グリドキシプロピルトリメトキシシランは、下記式（９）で表される化合物である。これらの一般特性を表６に示した。密着性向上剤の量は重合体の樹脂量を１００としたときの割合である。
【００８３】
【化１０】
0006371992.tif 000016
【００８４】
【表６】
0006371992.tif 000017
【００８５】
＜ヒートショック試験＞
（試験片Ｉ）
２液型メチルシリコーンのＡ液とＢ液とを混合して得られた混合液を、ガラスエポキシ基板（ＪＩＳ２型くし型基板）に塗布し１５０℃で４時間硬化させたのち、当該基板にコーティング剤を、ディップコーター（ＳＤＩ社製、マイクロディップ０４０８）でディップし（引き上げ速度５ｍｍ／秒）、皮膜を形成した後２５℃で１時間乾燥させることにより試験片Ｉを作製した。
【００８６】
（試験片ＩＩ）
コーティング剤を、ガラスエポキシ基板（ＪＩＳ２型くし型基板）にディップコーター（ＳＤＩ社製、マイクロディップ０４０８）でディップし（引き上げ速度５ｍｍ／秒）、皮膜を形成した後２５℃で１時間乾燥させたのち、当該基板に２液型メチルシリコーンのＡ液とＢ液とを混合して得られた混合液を塗布し１５０℃で４時間硬化させることにより試験片ＩＩを作製した。
【００８７】
（ヒートショック試験）
−６０℃で試験片を３０分保持し、１時間かけて１２０℃に昇温して試験片を３０分保持し、１時間かけて−６０℃とする工程を１サイクルとし、１００サイクル行った後、試験片の皮膜の状態を目視により観察し、以下の基準に基づき評価し表２に示した。
◎：浮き剥がれなし
〇：剥がれはないが多少しわが寄っている
△：剥がれはないが大きなクラックが入っている
×：皮膜が剥がれている
【００８８】
（結果と考察）
表３〜５に示す結果より、密着性向上剤を含まないコーティング剤１〜１０、および、官能基モノマーを含まないコーティング剤２４では、特に、シリコーン樹脂が基板側となる試験片Ｉを用いたヒートショック試験において、被膜に剥がれが生じた。また、「Ａ−１８７」（３−グリドキシプロピルトリメトキシシラン）を用いたコーティング剤１４では、特に、試験片Ｉ、ＩＩのいずれを用いたヒートショック試験においても、被膜に剥がれが生じた。
これに対し、シロキサンオリゴマーである「ＭＰ−２００」、「Ｘ−４１−１０５３」、「Ｘ−４１−１０５９Ａ」、「ＫＲ−５１６」と、カルボキシル基含有官能基モノマーとの双方を含むコーティング剤１１〜１３、１５〜２３および２５〜２７では、試験片I、IIのいずれを用いたヒートショック試験においても、被膜に浮き剥がれが見られず、シリコーン樹脂に対する密着性が良好であった。シロキサンオリゴマーがフッ素系共重合体の樹脂量１００重量部に対し１重量部以上添加されていれば、ある程度の密着性向上効果が得られ、１０重量部の添加で充分な密着性向上効果が得られることが分かった。
また、コーティング剤２５〜２７の試験結果より、カルボキシル基を含有する官能基モノマーが、モノマー成分の全質量１００重量部に対し０．１重量部含まれていれば、ある程度の密着性向上効果が得られ、５重量部の添加で充分な密着性向上効果が得られることが分かった。
【００８９】
（コーティング剤２８：重合例１１（ランダム共重合体））
表７に示されるように、メチルメタクリレート（ＭＭＡ）７１ｇ、２−エチルヘキシルアクリレート（２ＥＨＡ）２４ｇ、パーフルオロブチルアクリレート４ｇ、アクリル酸１ｇ、ゼオローラＨ１５０ｇおよび重合開始剤として２，２’−アゾビスイソブチルニトリル（ＡＩＢＮ）０．１ｇを、内容積５００ｍｌのガラス製フラスコに入れた。攪拌羽根、蓋、冷却管、及び温度計をフラスコにセットした後、回転数１００ｒｐｍで撹拌した。次いで、系内（フラスコ内）を窒素で３０分置換した後、熱湯を加え、ヒーターを８０℃にセットし重合を開始した。
【００９０】
重合開始２時間後に、０．１ｇのジメチル２，２’−アゾビス（イソブチレート）をゼオローラＨ１ｇに溶解し重合液に加え、さらに３時間重合を継続した。重合終了後４０℃まで冷却した後、ゼオローラＨを１１５０ｇ、ＡＥ−３０００を３６００ｇと、密着性向上剤として「Ａ−１８７」（３−グリドキシプロピルトリメトキシシラン）を、重合体の１００重量部に対して１０重量部となるように添加して、コーティング剤２８を得た。
【００９１】
（コーティング剤２９）
コーティング剤２８の重合例１１と同様にして重合を行った。重合終了後４０℃まで冷却した後、ゼオローラＨを１１５０ｇ、ＡＥ−３０００を３６００ｇと、密着性向上剤として「ＭＰ−２００」（シロキサンオリゴマー）を、重合体の樹脂量１００重量部に対して１０重量部となるように添加して、コーティング剤２９を得た。
【００９２】
（コーティング剤３０）
コーティング剤２８の重合例１１と同様にして重合を行った。重合終了後４０℃まで冷却した後、ゼオローラＨを１１５０ｇ、ＡＥ−３０００を３６００ｇと、密着性向上剤として「ＫＲ−５１６」（シロキサンオリゴマー）を、重合体の樹脂量１００重量部に対して１０重量部となるように添加して、コーティング剤３０を得た。
【００９３】
（コーティング剤３１：重合例１２（ランダム共重合体））
アクリル酸１ｇに代えて、ヒドロキシエチルメタクリレート（ＨＥＭＡ）１ｇを使用したこと以外は、重合例１１と同様にして重合を行った。重合終了後４０℃まで冷却した後、ゼオローラＨを１１５０ｇ、ＡＥ−３０００を３６００ｇと、密着性向上剤として「Ａ−１８７」（３−グリドキシプロピルトリメトキシシラン）を、重合体の１００重量部に対して１０重量部となるように添加して、コーティング剤３１を得た。
【００９４】
（コーティング剤３２）
コーティング剤３１の重合例１２と同様にして重合を行った。重合終了後４０℃まで冷却した後、ゼオローラＨを１１５０ｇ、ＡＥ−３０００を３６００ｇと、密着性向上剤として「ＭＰ−２００」（シロキサンオリゴマー）を、重合体の樹脂量１００重量部に対して１０重量部となるように添加して、コーティング剤３２を得た。
【００９５】
（コーティング剤３３）
コーティング剤３１の重合例１２と同様にして重合を行った。重合終了後４０℃まで冷却した後、ゼオローラＨを１１５０ｇ、ＡＥ−３０００を３６００ｇと、密着性向上剤として「ＫＲ−５１６」（シロキサンオリゴマー）を、重合体の樹脂量１００重量部に対して１０重量部となるように添加して、コーティング剤３３を得た。
【００９６】
（コーティング剤３４：重合例１３（ランダム共重合体））
アクリル酸１ｇに代えて、グリシジルメタクリレート（ＧＭＡ）１ｇを使用したこと以外は、重合例１１と同様にして重合を行った。重合終了後４０℃まで冷却した後、ゼオローラＨを１１５０ｇ、ＡＥ−３０００を３６００ｇと、密着性向上剤として「Ａ−１８７」（３−グリドキシプロピルトリメトキシシラン）を、重合体の１００重量部に対して１０重量部となるように添加して、コーティング剤３４を得た。
【００９７】
（コーティング剤３５）
コーティング剤３４の重合例１３と同様にして重合を行った。重合終了後４０℃まで冷却した後、ゼオローラＨを１１５０ｇ、ＡＥ−３０００を３６００ｇと、密着性向上剤として「ＭＰ−２００」（シロキサンオリゴマー）を、重合体の樹脂量１００重量部に対して１０重量部となるように添加して、コーティング剤３５を得た。
【００９８】
（コーティング剤３６）
コーティング剤３４の重合例１３と同様にして重合を行った。重合終了後４０℃まで冷却した後、ゼオローラＨを１１５０ｇ、ＡＥ−３０００を３６００ｇと、密着性向上剤として「ＫＲ−５１６」（シロキサンオリゴマー）を、重合体の樹脂量１００重量部に対して１０重量部となるように添加して、コーティング剤３６を得た。
【００９９】
（重合例１１〜１３の分子量Ｍｎ、Ｍｗ）
重合例１１〜１３の各重合体について、上述したコーティング剤１等と同様、ＧＰＣ（ゲルパーミレーションクロマトグラフ）を利用してＭｎ（数平均分子量）及びＭｗ（重量平均分子量）（ＰＭＭＡ換算）を求めた。結果は、表８に示した。
【０１００】
＜ヒートショック試験＞
上述した「ヒートショック試験」と同様の方法により、コーティング剤２８〜３６を使用した試験片Ｉ及び試験片ＩＩを作製した。そして、上述した「ヒートショック試験」と同様の方法及び同様の評価基準により、コーティング剤２８〜３６を使用した試験片Ｉ及び試験片ＩＩについて、ヒートショック試験を行った。試験結果（評価結果）は、表９に示した。
【０１０１】
【表７】
0006371992.tif 000018
【０１０２】
【表８】
0006371992.tif 000019
【０１０３】
【表９】
0006371992.tif 000020
【０１０４】
表９に示されるように、アクリル酸（１％）に由来する構成単位を含む重合体（重合例１１）と、「Ａ−１８７」（３−グリドキシプロピルトリメトキシシラン）とを含むコーティング剤２８は、ヒートショック試験の試験片ＩＩにおいて、皮膜の浮き剥がれは無かったものの、ヒートショック試験の試験片Ｉにおいて、皮膜の剥がれが生じた。これに対し、重合体（重合例１１）とシロキサンオリゴマーである「ＭＰ−２００」とを含むコーティング剤２９、及び重合体（重合例１１）とシロキサンオリゴマーである「ＫＲ−５１６」とを含むコーティング剤３０では、ヒートショック試験の試験片I及び試験片IIにおいて、何れも皮膜の浮き剥がれは発生しない結果となった。
【０１０５】
表９に示されるように、官能基として水酸基を有するヒドロキシエチルメタクリレート（ＨＥＭＡ）に由来する構成単位を含む重合体１２（重合例１２）を利用したコーティング剤３１〜３３では、密着性向上剤として、「Ａ−１８７」（３−グリドキシプロピルトリメトキシシラン）、「ＭＰ−２００」（シロキサンオリゴマー）及び「ＭＰ−２００」（シロキサンオリゴマー）の何れを使用しも、ヒートショック試験の試験片Iにおいて、皮膜の剥がれが生じた。なお、ヒートショック試験の試験片ＩＩでは、皮膜の浮き剥がれは無かった。
【０１０６】
表９に示されるように、官能基としてエポキシ基を有するグリシジルメタクリレート（ＧＭＡ）に由来する構成単位を含む重合体１３（重合例１３）を利用したコーティング剤３４〜３６では、密着性向上剤として、「Ａ−１８７」（３−グリドキシプロピルトリメトキシシラン）、「ＭＰ−２００」（シロキサンオリゴマー）及び「ＭＰ−２００」（シロキサンオリゴマー）の何れを使用しも、ヒートショック試験の試験片Ｉにおいて、皮膜の剥がれが生じた。なお、ヒートショック試験の試験片ＩＩでは、皮膜の浮き剥がれは無かった。